(57)【要約】【課題】  ベルトの表面抵抗率と体積抵抗率とに対する相反する要請を両立させることで、所望のベルト性能が実現された導電性エンドレスベルトおよびそれを用いた画像形成装置を提供する。【解決手段】  静電吸着により保持した記録媒体を、駆動部材により循環駆動されて、４種の画像形成体に搬送し、各トナー像を該記録媒体に順次転写するタンデム方式の転写、搬送用導電性エンドレスベルト１００である。ベルト基体１０１上に、導電剤を含有せず、かつ、体積抵抗率が１０10Ω・ｃｍ以上である表面樹脂層１０２を有する。好適には、ベルト基体１０１と表面樹脂層１０２との間に、体積抵抗率が１０8Ω・ｃｍ以下である中間樹脂層１０３を有する。【選択図】    図１
2006184787.tif 000002
【特許請求の範囲】
【請求項１】
静電吸着により保持した記録媒体を、駆動部材により循環駆動されて、４種の画像形成体に搬送し、各トナー像を該記録媒体に順次転写するタンデム方式の転写、搬送用導電性エンドレスベルトにおいて、
ベルト基体上に、導電剤を含有せず、かつ、体積抵抗率が１０10Ω・ｃｍ以上である表面樹脂層を有することを特徴とする導電性エンドレスベルト。
【請求項２】
画像形成体と記録媒体との間に配設され、駆動部材により循環駆動されて、前記画像形成体表面に形成されたトナー像を一旦自己の表面に転写保持し、これを記録媒体へと転写する中間転写部材用の導電性エンドレスベルトにおいて、
ベルト基体上に、導電剤を含有せず、かつ、体積抵抗率が１０10Ω・ｃｍ以上である表面樹脂層を有することを特徴とする導電性エンドレスベルト。
【請求項３】
４種の画像形成体と記録媒体との間に配設され、駆動部材により循環駆動されて、前記４種の画像形成体表面に形成されたトナー像を一旦自己の表面に順次転写保持し、これを記録媒体へと転写するタンデム中間転写部材用の導電性エンドレスベルトにおいて、
ベルト基体上に、導電剤を含有せず、かつ、体積抵抗率が１０10Ω・ｃｍ以上である表面樹脂層を有することを特徴とする導電性エンドレスベルト。
【請求項４】
前記ベルト基体と表面樹脂層との間に、体積抵抗率が１０8Ω・ｃｍ以下である中間樹脂層を有する請求項１〜３のうちいずれか一項記載の導電性エンドレスベルト。
【請求項５】
前記表面樹脂層が、紫外線硬化型樹脂または電子線硬化型樹脂を主成分とする請求項１〜４のうちいずれか一項記載の導電性エンドレスベルト。
【請求項６】
前記表面樹脂層の主成分である紫外線硬化型樹脂または電子線硬化型樹脂が、フッ素および珪素のうちいずれか一方または双方を含む請求項５記載の導電性エンドレスベルト。
【請求項７】
前記中間樹脂層が、紫外線硬化型樹脂または電子線硬化型樹脂を主成分とする請求項４〜６のうちいずれか一項記載の導電性エンドレスベルト。
【請求項８】
前記表面樹脂層を構成する樹脂が、前記中間樹脂層を構成する樹脂に対する貧溶媒に可溶である請求項４〜７のうちいずれか一項記載の導電性エンドレスベルト。
【請求項９】
前記表面樹脂層を構成する樹脂が、架橋化樹脂であって、かつ、架橋前の該樹脂に対する良溶媒で抽出した際の可溶部が３０重量％以下である請求項１〜８のうちいずれか一項記載の導電性エンドレスベルト。
【請求項１０】
請求項４〜８のうちいずれか一項記載の導電性エンドレスベルトの製造方法であって、前記ベルト基体上に、前記中間樹脂層塗工液および前記表面樹脂層塗工液を順次塗工して前記中間樹脂層および表面樹脂層を形成するに当たり、前記表面樹脂層塗工液を、前記中間樹脂層を構成する樹脂に対する貧溶媒を用いて作製することを特徴とする導電性エンドレスベルトの製造方法。 
【請求項１１】
請求項１〜９のうちいずれか一項記載の導電性エンドレスベルトを備えたことを特徴とする画像形成装置。
【発明の詳細な説明】
【技術分野】
【０００１】
本発明は、複写機、プリンター等の電子写真装置や静電記録装置等における静電記録プロセスにおいて、表面に静電潜像を保持した潜像保持体等の画像形成体表面に現像剤を供給して形成されたトナー像を、紙等の記録媒体へと転写する際に用いられる導電性エンドレスベルト（以下、単に「ベルト」とも称する）、その製造方法およびそれを用いた画像形成装置に関する。
【背景技術】
【０００２】
従来から、複写機、プリンター等における静電記録プロセスでは、まず、感光体（潜像保持体）の表面を一様に帯電させ、この感光体に光学系から映像を投射して光の当たった部分の帯電を消去することによって静電潜像を形成し、次いで、この静電潜像にトナーを供給してトナーの静電的付着によりトナー像を形成し、これを紙、ＯＨＰ、印画紙等の記録媒体へと転写することにより、プリントする方法が採られている。
【０００３】
この場合、カラープリンターやカラー複写機においても、基本的には前記プロセスに従ってプリントが行われるが、カラー印刷の場合には、マゼンタ、イエロー、シアン、ブラックの４色のトナーを用いて色調を再現するもので、これらのトナーを所定割合で重ね合わせて必要な色調を得るための工程が必要であり、この工程を行うためにいくつかの方式が提案されている。
【０００４】
まず、第１には、モノクロ印刷を行う場合と同様に、感光体上にトナーを供給して静電潜像を可視化する際に、前記マゼンタ、イエロー、シアン、ブラックの４色のトナーを順次重ねていくことにより現像を行い、感光体上にカラーのトナー像を形成する多重現像方式がある。この方式によれば比較的コンパクトに装置を構成することが可能であるが、この方式では階調の制御が非常に難しく、高画質が得られないという問題点がある。
【０００５】
第２に、４つの感光ドラムを設け、各ドラムの潜像を夫々マゼンタ、イエロー、シアン、ブラックのトナーで現像することにより、マゼンタによるトナー像、イエローによるトナー像、シアンによるトナー像およびブラックによるトナー像の４つのトナー像を形成し、これらトナー像が形成された感光ドラムを１列に並べて各トナー像を紙等の記録媒体に順次転写して記録媒体上に重ねることにより、カラー画像を再現するタンデム方式がある。この方式は、良好な画像が得られるものの、４つの感光ドラムと、各感光ドラムごとに設けられた帯電機構および現像機構が１列に並べられた状態となり、装置が大型化するとともに高価なものとなる。
【０００６】
図２にタンデム方式の画像形成装置の印字部構成例を示す。感光体ドラム１、帯電ロール２、現像ロール３、現像ブレード４、トナー供給ロール５およびクリーニングブレード６で構成する印字ユニットをイエローＹ、マゼンタＭ、シアンＣ、ブラックＢの各トナーに対応して４個並べており、駆動ローラ（駆動部材）９により循環駆動されて転写搬送ベルト１０で搬送した用紙上に、トナーを順次転写しカラー画像を形成する。転写搬送ベルトの帯電および除電は夫々帯電ロール７および除電ロール８で行う。また、用紙をベルトへ吸着させるための用紙帯電には吸着ローラ（図示せず）が使用される。これらの対応により、オゾンの発生を抑えることができる。吸着ローラでは、用紙を搬送路から転写搬送ベルトに乗せるとともに、転写搬送ベルトへの静電吸着を行う。また、転写後の用紙分離は、転写電圧を低くすることにより用紙と転写搬送ベルトの吸着力を弱くして、曲率分離のみで行うことができる。
【０００７】
転写搬送ベルト１０の材料としては抵抗体と誘電体があり、夫々に長所、短所を持っている。抵抗体ベルトは電荷の保持が短時間であるため、タンデム型の転写に用いた場合、転写での電荷注入が少なく４色の連続する転写でも比較的電圧の上昇が少ない。また、次の用紙の転写に繰り返して使用されるときも電荷が放出されており、電気的なリセットは必要としない。しかし、環境変動により抵抗値が変化するため、転写効率に影響すること、用紙の厚さや幅の影響を受けやすいことなどが短所となっている。
【０００８】
一方、誘電体ベルトの場合は注入された電荷の自然放出はなく、電荷の注入、放出とも電気的にコントロールしなければならない。しかし、安定に電荷が保持されるので、用紙の吸着が確実で高精度な紙搬送が行える。誘電率は温湿度への依存性も低いため、環境に対しても比較的安定な転写プロセスとなる。欠点は、転写が繰り返されるごとにベルトに電荷が蓄積されるため、転写電圧が高くなることである。
【０００９】
第３に、紙等の記録媒体を転写ドラムに巻き付けてこれを４回転させ、周回ごとに感光体上のマゼンタ、イエロー、シアン、ブラックを順次記録媒体に転写してカラー画像を再現する転写ドラム方式もある。この方式によれば比較的高画質が得られるが、記録媒体が葉書等の厚紙である場合には、これを前記転写ドラムに巻き付けることが困難であり、記録媒体種が制限されるという問題点がある。  
【００１０】
前記多重現像方式、タンデム方式および転写ドラム方式に対して、良好な画質が得られ、かつ装置が特に大型化するようなこともなく、しかも記録媒体種が特に制限されるようなこともない方式として、中間転写方式が提案されている。
【００１１】
即ち、この中間転写方式は、感光体上のトナー像を一旦転写保持するドラムやベルトからなる中間転写部材を設け、この中間転写部材の周囲にマゼンタによるトナー像、イエローによるトナー像、シアンによるトナー像およびブラックによるトナー像を形成した４つの感光体を配置して４色のトナー像を中間転写部材上に順次転写することにより、この中間転写部材上にカラー画像を形成し、このカラー画像を紙等の記録媒体上に転写するものである。従って、４色のトナー像を重ね合わせて階調を調整するものであるから、高画質を得ることが可能であり、かつタンデム方式のように感光体を１列に並べる必要がないの
で装置が特に大型化することもなく、しかも記録媒体をドラムに巻き付ける必要もないので記録媒体種が制限されることもないものである。
【００１２】
中間転写方式によりカラー画像の形成を行う装置として、中間転写部材として無端ベルト状の中間転写部材を用いた画像形成装置を図３に例示する。
【００１３】
図３中、１１はドラム状の感光体であり、図中矢印方向に回転するようになっている。この感光体１１は、一次帯電器１２によって帯電され、次いで画像露光１３により露光部分の帯電が消去され、第１の色成分に対応した静電潜像がこの感光体１１上に形成され、更に静電潜像が現像器４１により第１色のマゼンタトナーＭで現像され、第１色のマゼンタトナー画像が感光体１１上に形成される。次いで、このトナー画像が、駆動ローラ（駆動部材）３０により循環駆動されて感光体１１と接触しながら循環回転する中間転写部材２０に転写される。この場合、感光体１１から中間転写部材２０への転写は、感光体１１と中間転写部材２０とのニップ部において、中間転写部材２０に電源６１から印加される一次転写バイアスにより行われる。この中間転写部材２０に第１色のマゼンタトナー画像が転写された後、前記感光体１１はその表面がクリーニング装置１４により清掃され、感光体１１の１回転目の現像転写操作が完了する。以降、感光体が３回転し、各周回ごとに現像器４２〜４４を順次用いて第２色のシアントナー画像、第３色のイエロートナー画像、第４色のブラックトナー画像が順次感光体１１上に形成され、これが周回ごとに中間転写部材２０に重畳転写され、目的のカラー画像に対応した合成カラートナー画像が中間転写部材２０上に形成される。なお、図３の装置にあっては、感光体１１の周回ごとに現像器４１〜４４が順次入れ替わってマゼンタトナーＭ、シアントナーＣ、イエロートナーＹ、ブラックトナーＢによる現像が順次行われるようになっている。
【００１４】
次に、前記合成カラートナー画像が形成された中間転写部材２０に転写ローラ２５が当接し、そのニップ部に給紙カセット１９から紙等の記録媒体２６が給送される。これと同時に二次転写バイアスが電源２９から転写ローラ２５に印加され、中間転写部材２０から記録媒体２６上に合成カラートナー画像が転写されて加熱定着され、最終画像となる。合成カラートナー画像を記録媒体２６へと転写した後の中間転写部材２０は、表面の転写残留トナーがクリーニング装置３５により除去され、初期状態に戻り次の画像形成に備えるようになっている。
【００１５】
また、タンデム方式と中間転写方式とを組み合わせたタンデム中間転写方式もある。図４に、無端ベルト状のタンデム中間転写部材を用いてカラー画像の形成を行うタンデム中間転写方式の画像形成装置を例示する。
【００１６】
図示する装置においては、感光体ドラム５２ａ〜５２ｄ上の静電潜像を夫々イエロー、マゼンタ、シアン、ブラックにより現像する第１現像部５４ａ〜第４現像部５４ｄが、タンデム中間転写部材５０に沿って順次配置されており、このタンデム中間転写部材５０を図中の矢印方向に循環駆動させて、各現像部５４ａ〜５４ｄの感光体ドラム５２ａ〜５２ｄ上に形成された４色のトナー像を順次転写することにより、このタンデム中間転写部材５０上にカラーのトナー像を形成し、このトナー像を紙等の記録媒体５３上に転写することにより、プリントアウトを行う。
【００１７】
なお、図中、符号５５は、タンデム中間転写部材５０を循環駆動するための駆動ローラ若しくはテンションローラを示し、符号５６は記録媒体送りローラ、符号５７は記録媒体送り装置、符号５８は記録媒体上の画像を加熱等により定着させる定着装置を示す。また、符号５９はタンデム中間転写部材５０に電圧を印加する電源装置（電圧印加手段）を示し、この電源装置５９は、トナー像を、感光ドラム５２ａ〜５２ｄから上記タンデム中間転写部材５０に転写する場合と、タンデム中間転写部材５０から記録媒体５３上に転写する場合とで、印加する電圧の正負を反転させることができるようになっている。
【００１８】
上記各種画像形成装置において、転写搬送ベルト１０や中間転写部材２０、タンデム中間転写部材５０等として使用される導電性エンドレスベルトとしては、従来、半導電性の樹脂フィルムベルトと、繊維補強体を有するゴムベルトとが主に用いられている。このうち樹脂フィルムベルトとしては、例えば、特許文献１に、熱可塑性ポリアルキレンナフタレート樹脂、または、これと他の熱可塑性樹脂とのポリマーアロイ若しくはポリマーブレンドを基材として用いた導電性エンドレスベルトが記載されている。
【００１９】
また、特許文献２には、積層構造を有するベルトとして、導電性物質を含有するポリイミド系前駆体を閉環イミド化してなる熱硬化性ポリイミド系樹脂層からなる表面層と、導電性物質を含有するポリイミド系前駆体を閉環イミド化してなる熱硬化性ポリイミド系樹脂層からなる裏面層との二層を有する遠心成形法により形成された無端ベルトであって、前記表面層と裏面層との二層が同時に閉環イミド化されてなり、前記表面層の電気抵抗値が１０9Ω／□〜１０13Ω／□であり、前記裏面層の表面電気抵抗値より大きく、かつ無端ベルトの体積電気抵抗値が前記表面層の表面電気抵抗値より小さい値を有する複写機の記録用半導電性ポリイミド系無端ベルトが記載されている。この技術は、転写効率と除電効率との関係を解決して、電気抵抗値のバラツキがきわめて小さく安定しており、ベルトの表面精度、厚み精度等においても良好な品質を有するベルトの実現を目的としたものである。
【特許文献１】特開２００２−１３２０５３号公報（特許請求の範囲等）
【特許文献２】特開２００４−２９７６９号公報（特許請求の範囲等）
【発明の開示】
【発明が解決しようとする課題】
【００２０】
ところで、導電性エンドレスベルトにおいては、その用途に応じて、所望の表面抵抗率および体積抵抗率を有することが必要とされる。例えば、転写搬送ベルト１０等においては、表面に用紙を吸着させて搬送する必要があることから、吸着面の表面抵抗値についてはある程度高く設定して帯電しやすくする必要がある一方、ベルト全体としては低抵抗として、転写電圧を作用しやすくすることが好適となる。従って、これら相反する要請を同時に満足しうる高性能のベルトの実現が望まれていた。
【００２１】
そこで本発明の目的は、ベルトの表面抵抗率と体積抵抗率とに対する相反する要請を両立させることで、所望のベルト性能が実現された導電性エンドレスベルト、その製造方法およびそれを用いた画像形成装置を提供することにある。
【課題を解決するための手段】
【００２２】
本発明者らは鋭意検討した結果、下記構成とすることにより、上記課題を解決できることを見出して、本発明を完成するに至った。
【００２３】
即ち、本発明の導電性エンドレスベルトは、静電吸着により保持した記録媒体を、駆動部材により循環駆動されて、４種の画像形成体に搬送し、各トナー像を該記録媒体に順次転写するタンデム方式の転写、搬送用導電性エンドレスベルトにおいて、
ベルト基体上に、導電剤を含有せず、かつ、体積抵抗率が１０10Ω・ｃｍ以上である表面樹脂層を有することを特徴とするものである。
【００２４】
また、本発明の他の導電性エンドレスベルトは、画像形成体と記録媒体との間に配設され、駆動部材により循環駆動されて、前記画像形成体表面に形成されたトナー像を一旦自己の表面に転写保持し、これを記録媒体へと転写する中間転写部材用の導電性エンドレスベルトにおいて、
ベルト基体上に、導電剤を含有せず、かつ、体積抵抗率が１０10Ω・ｃｍ以上である表面樹脂層を有することを特徴とするものである。
【００２５】
さらに、本発明のさらに他の導電性エンドレスベルトは、４種の画像形成体と記録媒体との間に配設され、駆動部材により循環駆動されて、前記４種の画像形成体表面に形成されたトナー像を一旦自己の表面に順次転写保持し、これを記録媒体へと転写するタンデム中間転写部材用の導電性エンドレスベルトにおいて、
ベルト基体上に、導電剤を含有せず、かつ、体積抵抗率が１０10Ω・ｃｍ以上である表面樹脂層を有することを特徴とするものである。
【００２６】
本発明のベルトは、好適には、前記ベルト基体と表面樹脂層との間に、体積抵抗率が１０8Ω・ｃｍ以下である中間樹脂層を有する。また、前記表面樹脂層および前記中間樹脂層は、それぞれ、紫外線硬化型樹脂または電子線硬化型樹脂を主成分とすることが好ましい。さらに、前記表面樹脂層の主成分である紫外線硬化型樹脂または電子線硬化型樹脂は、フッ素および珪素のうちいずれか一方または双方を含むことが好ましい。
【００２７】
さらにまた、本発明においては、前記表面樹脂層を構成する樹脂が、前記中間樹脂層を構成する樹脂に対する貧溶媒に可溶であることも好ましく、前記表面樹脂層を構成する樹脂が、架橋化樹脂であって、かつ、架橋前の該樹脂に対する良溶媒で抽出した際の可溶部が３０重量％以下であることも好ましい。
【００２８】
また、本発明の導電性エンドレスベルトの製造方法は、上記本発明の導電性エンドレスベルトの製造方法であって、前記ベルト基体上に、前記中間樹脂層塗工液および前記表面樹脂層塗工液を順次塗工して前記中間樹脂層および表面樹脂層を形成するに当たり、前記表面樹脂層塗工液を、前記中間樹脂層を構成する樹脂に対する貧溶媒を用いて作製することを特徴とするものである。
【００２９】
さらに、本発明の画像形成装置は、上記本発明の導電性エンドレスベルトを備えたことを特徴とするものである。
【発明の効果】
【００３０】
本発明によれば、ベルト基体上に、導電剤を含有せず、体積抵抗率が１０10Ω・ｃｍ以上である表面樹脂層を設けたことにより、ベルト全体の体積抵抗値に影響を与えることなく、表面抵抗率を高く設定することが可能となった。従って、所望のベルトの表面抵抗率と体積抵抗率とを両立させて、所望のベルト性能を備える高品質のベルトを実現することが可能となった。
【００３１】
なお、上記特許文献２に記載されているように、ベルトを複数の層により形成することで表面抵抗値と体積抵抗率とを調整したベルトは公知であるが、上記特許文献２に記載の技術は、特定の樹脂を用いたベルトの改良に係るものであり、同一の樹脂を主成分とする樹脂層の積層によりベルトを構成している点で、異なる材料からなる樹脂層を積層してなる本発明のベルトとは異なる。
【発明を実施するための最良の形態】
【００３２】
以下、本発明の好適な実施の形態について詳細に説明する。
導電性エンドレスベルトには、一般に、ジョイントありのものとジョイントなしのもの（いわゆるシームレスベルト）とがあるが、本発明においてはいずれのものであってもよい。好ましくはシームレスベルトである。本発明の導電性エンドレスベルトは、前述したように、タンデム方式、中間転写方式およびタンデム中間転写方式の転写部材等として用いることができるものである。
【００３３】
本発明の導電性エンドレスベルトが、例えば、図２に参照符号１０で示す転写搬送ベルトの場合、駆動ローラ９等の駆動部材により駆動され、これに伴い搬送される記録媒体上にトナーが順次転写され、カラー画像が形成される。
【００３４】
また、本発明の導電性エンドレスベルトが、例えば、図３に参照符号２０で示す中間転写部材の場合、これを駆動ローラ３０等の駆動部材により循環駆動させ、感光体ドラム（潜像保持体）１１と紙等の記録媒体２６との間に配設することで、前記感光体ドラム１１の表面に形成されたトナー像を一旦転写保持し、次いでこれを記録媒体２６へと転写する。なお、図３の装置は、上述したように、中間転写方式によりカラー印刷を行うものである。
【００３５】
さらに、本発明の導電性エンドレスベルトが、例えば、図４に参照符号５０で示すタンデム中間転写部材の場合、感光体ドラム５２ａ〜５２ｄを備える現像部５４ａ〜５４ｄと紙等の記録媒体５３との間に配設されて、駆動ローラ５５等の駆動部材により循環駆動され、各感光体ドラム５２ａ〜５２ｄの表面に形成された４色のトナー像を一旦転写保持し、次いでこれを記録媒体５３へと転写することで、カラー画像を形成する。
【００３６】
図１に、本発明の導電性エンドレスベルトの一好適例の部分断面図を示す。図示するように、本発明のベルト１００は、ベルト基体１０１上に表面樹脂層１０２を有しており、この表面樹脂層１０２が、ベルト基体上に、導電剤を含有せず、かつ、体積抵抗率が１０10Ω・ｃｍ以上である表面樹脂層を有する点に特徴を有する。かかる表面樹脂層１０２をベルト基体１０１上に形成したことで、ベルト表面については表面抵抗率を高くして、用紙の吸着性等を高めることが可能となる一方、ベルト全体としては所望の低体積抵抗率を保持することができ、転写効率を高めることができる。
【００３７】
また、図示するように、本発明のベルト１００においては、ベルト基体１０１と表面樹脂層１０２との間に、体積抵抗率が１０8Ω・ｃｍ以下である中間樹脂層１０３を有することが好ましく、これにより、良好にベルト全体の体積抵抗率を低く調整することが可能となる。本発明のベルト１００においては、ベルト基体上に、最表層として表面樹脂層１０２を設けることが必要であるが、その間に設ける中間樹脂層１０３は必須ではなく、また、ベルト基体１０１と中間樹脂層１０３との間、または、中間樹脂層１０３と表面樹脂層１０２との間に、他の層を適宜設けてもよい。
【００３８】
かかる表面樹脂層１０２および中間樹脂層１０３は、特に制限されるものではないが、紫外線硬化型樹脂または電子線硬化型樹脂を主成分として形成することが好ましい。これにより、紫外線（ＵＶ）または電子線の照射量を適切に制御することにより、従来に比し短時間で容易かつ確実に樹脂層１０２を硬化形成することが可能となり、また、通常の熱硬化性樹脂を用いた際に必要となる硬化のための乾燥ラインを不要なものとすることができるので、熱硬化性樹脂により形成した場合に比して、生産に要するコストを大幅に低減することができる。
【００３９】
本発明において紫外線硬化型樹脂とは、波長２００〜４００ｎｍ程度の紫外線（ＵＶ）の照射により硬化する樹脂をいい、通常、プレポリマー、モノマー、紫外線重合開始剤および添加剤からなる。また、本発明において電子線硬化型樹脂とは、架橋剤、重合開始剤、開裂補助剤を含有せず、これらの助剤を用いなくとも、電子線照射によるエネルギーによって自己架橋を進行させる特性を有する樹脂をいうものとする。但し、実際の製造においてこれらを架橋剤等を配合して層を形成することは差し支えなく、本発明に係る電子線硬化型樹脂は、これら架橋剤等との配合を拒むものではない。
【００４０】
紫外線硬化型樹脂および電子線硬化型樹脂としては、具体的には例えば、ポリエステル樹脂、ポリエーテル樹脂、フッ素樹脂、エポキシ樹脂、アミノ樹脂、ポリアミド樹脂、アクリル樹脂、アクリルウレタン樹脂、ウレタン樹脂、アルキッド樹脂、フェノール樹脂、メラミン樹脂、尿素樹脂、シリコーン樹脂、ポリビニルブチラール樹脂などが挙げられ、これらの１種または２種以上を混合して用いることができる。
【００４１】
また、これらの樹脂に特定の官能基を導入した変性樹脂を用いることもでき、特には、各樹脂層１０２、１０３の力学的強度や耐環境特性を改善するために、架橋構造を有するものを導入することが好ましい。
【００４２】
上記の樹脂の中でも、特に、（メタ）アクリレートオリゴマーを含む（メタ）アクリレート系の樹脂が好適である。
【００４３】
このような（メタ）アクリレートオリゴマーとしては、例えば、ウレタン系（メタ）アクリレートオリゴマー、エポキシ系（メタ）アクリレートオリゴマー、エーテル系（メタ）アクリレートオリゴマー、エステル系（メタ）アクリレートオリゴマー、ポリカーボネート系（メタ）アクリレートオリゴマー等、また、フッ素系、シリコーン系の（メタ）アクリルオリゴマーなどを挙げることができる。
【００４４】
上記（メタ）アクリレートオリゴマーは、ポリエチレングリコール、ポリオキシプロピレングリコール、ポリテトラメチレンエーテルグリコール、ビスフェノールＡ型エポキシ樹脂、フェノールノボラック型エポキシ樹脂、多価アルコールとε−カプロラクトンの付加物等の化合物と、（メタ）アクリル酸との反応により、あるいはポリイソシアネート化合物および水酸基を有する（メタ）アクリレート化合物をウレタン化することにより合成することができる。
【００４５】
ウレタン系（メタ）アクリレートオリゴマーは、ポリオール、イソシアネート化合物と水酸基を有する（メタ）アクリレート化合物とをウレタン化することによって得ることができる。
【００４６】
また、エポキシ系（メタ）アクリレートオリゴマーの例としては、グリシジル基を有する化合物と（メタ）アクリル酸との反応生成物であればいずれでもよいが、中でもベンゼン環、ナフタレン環、スピロ環、ジシクロペンタジエン、トリシクロデカン等の環状構造を有し、かつグリシジル基を有する化合物と（メタ）アクリル酸の反応生成物が好ましい。
【００４７】
さらに、エーテル系（メタ）アクリレートオリゴマー、エステル系（メタ）アクリレートオリゴマーおよびポリカーボネート系（メタ）アクリレートオリゴマーは、各々に対応するポリオール（ポリエーテルポリオール、ポリエステルポリオールおよびポリカーボネートポリオール）と（メタ）アクリル酸との反応によって得ることができる。
【００４８】
これら紫外線硬化型樹脂および電子線硬化型樹脂は、所望に応じ、粘度調整のために重合性二重結合を有する反応性希釈剤を含有する。このような反応性希釈剤としては、アミノ酸や水酸基を含む化合物に（メタ）アクリル酸がエステル化反応およびアミド化反応で結合した構造の、例えば、単官能、２官能または多官能の重合性化合物等を使用することができる。これらの希釈剤は、（メタ）アクリレートオリゴマー１００重量部当たり、通常、１０〜２００重量部にて用いることが好ましい。
【００４９】
また、紫外線硬化型樹脂は、紫外線の照射により硬化反応の開始を促進させるための紫外線重合開始剤を含有する。かかる紫外線重合開始剤としては、特に制限されるものではなく、公知のものを使用することができるが、特に、中間樹脂層１０３においてカーボン系導電剤を用いる場合には、照射される紫外線がカーボン系導電剤により中間樹脂層１０３内部まで届かなくなって、紫外線重合開始剤の機能が充分発揮されずに硬化反応が進行しなくなるおそれがあるため、中間樹脂層１０３内部まで侵入しやすい長波長の紫外線に感度を有する紫外線重合開始剤を用いることが好ましい。
【００５０】
具体的には、紫外線吸収波長帯域の最大波長が４００ｎｍ以上である紫外線重合開始剤が好適に用いられる。このような長波長に吸収帯域を有する紫外線重合開始剤としては、α−アミノアセトフェノン、アシルフォスフィンオキサイド、チオキサントンノアミン等を用いることができ、これらのより具体的な例としては、ビス（２，４，６−トリメチルベンゾイル）−フェニルホスフィンオキシド、または、２−メチル−１−［４−（メチルチオ）フェニル］−２−モルホリノプロパン−１−オンを挙げることができる。
【００５１】
この場合、紫外線重合開始剤として、上記のものに加えて、さらに、紫外線吸収波長帯域の最大波長が４００ｎｍ未満である紫外線重合開始剤を含有させることが好ましく、これにより、特にカーボン系導電剤を含有する場合において、中間樹脂層１０３内部だけでなく、中間樹脂層１０３の表面近傍についても良好に硬化反応を進行させることができる。
【００５２】
このような短波長に吸収帯域を有する紫外線重合開始剤としては、２，２−ジメトキシ１，２ジフェニルエタン−１−オン、１−ヒドロキシ−シクロヘキシル−フェニルケトン、２−ヒドロキシ２−メチル−1−フェニルプロパン−１−オン、1−［４−（２ヒドロキシエトキシ）フェニル］２−ヒドロキシ−２−メチル−１−プロパン−１−オン、２−メチル−１−［４−フェニル］−２−モルフォリノプロパン−１−オンなどを挙げることができる。
【００５３】
かかる紫外線重合開始剤の配合量としては、例えば、（メタ）アクリレートオリゴマー１００重量部当たり０．１〜１０重量部とすることが好ましい。
【００５４】
紫外線硬化型樹脂を用いる場合には、上記成分以外に必要に応じて、上記の紫外線重合開始剤による重合反応を促進するために、トリエチルアミン、トリエタノールアミン等の第３級アミン、トリフェニルホスフィン等のアルキルホスフィン系光重合促進剤、ｐ−チオジグリコール等のチオエーテル系光重合促進剤などを紫外線硬化型樹脂に添加してもよい。これらの化合物を添加する場合、その添加量は、通常（メタ）アクリレートオリゴマー１００重量部当たり０．０１〜１０重量部の範囲が好ましい。
【００５５】
また、表面樹脂層１０２および／または中間樹脂層１０３、特に、最外側に位置する表面樹脂層１０２を紫外線硬化型樹脂または電子線硬化型樹脂にて構成する場合には、これら紫外線硬化型樹脂または電子線硬化型樹脂がフッ素および珪素のうちいずれか一方または双方を含有することが好ましく、これにより、表面樹脂層１０２の表面エネルギーを低減することができ、その結果、ベルト表面の摩擦抵抗を低下させるとともに、トナー離型性も向上することができ、長期間の使用における摩耗を低減して、耐久性を向上させることができる。
【００５６】
フッ素を含む紫外線硬化型樹脂または電子線硬化型樹脂の原料としては、重合可能な炭素原子間二重結合を有するフッ素含有化合物を含有することが好ましく、かかる重合可能な炭素原子間二重結合を有するフッ素含有化合物のみからなるものとしてもよく、また、重合可能な炭素原子間二重結合を有するフッ素含有化合物と他種の重合可能な炭素原子間二重結合を有する化合物とをブレンドした組成物よりなるものであってもよい。
【００５７】
重合可能な炭素原子間二重結合を有するフッ素含有化合物としては、フルオロオレフィン類、フルオロ（メタ）アクリレート類が好適である。
【００５８】
フルオロオレフィン類としては、１ないしすべての水素原子がフッ素と置換された炭素数２〜１２のものが好適であり、具体的には、ヘキサフルオロプロペン［ＣＦ3ＣＦ＝ＣＦ2，フッ素含有率７６重量％］、（パーフルオロブチル）エチレン［Ｆ（ＣＦ2）4ＣＨ＝ＣＨ2，フッ素含有率６９重量％］、（パーフルオロヘキシル）エチレン［Ｆ（ＣＦ2）6ＣＨ＝ＣＨ2，フッ素含有率７１重量％］、（パーフルオロオクチル）エチレン［Ｆ（ＣＦ2）8ＣＨ＝ＣＨ2，フッ素含有率７２重量％］、（パーフルオロデシル）エチレン［Ｆ（ＣＦ2）10ＣＨ＝ＣＨ2，フッ素含有率７３重量％］、クロロトリフルオロエチレン［ＣＦ2＝ＣＦＣｌ，フッ素含有率４９重量％］、１−メトキシ−（パーフルオロ−２−メチル−１−プロペン［（ＣＦ3）2Ｃ＝ＣＦＯＣＨ3，フッ素含有率６３重量％］、１，４−ジビニルオクタフルオロブタン［（ＣＦ2）4（ＣＨ＝ＣＨ2）2，フッ素含有率６０重量％］、１，６−ジビニルドデカフルオロヘキサン［（ＣＦ2）6（ＣＨ＝ＣＨ2）2，フッ素含有率６４重量％］、１，８−ジビニルヘキサデカフルオロオクタン［（ＣＦ2）8（ＣＨ＝ＣＨ2）2，フッ素含有率６７重量％］を例示することができる。
【００５９】
フルオロ（メタ）アクリレート類としては、１ないしすべての水素原子がフッ素と置換された炭素数５〜１６のフルオロアルキル（メタ）アクリレートが好適であり、具体的には、２，２，２−トリフルオロエチルアクリレート（ＣＦ3ＣＨ2ＯＣＯＣＨ＝ＣＨ2、フッ素含有率３４重量％）、２，２，３，３，３−ペンタフルオロプロピルアクリレート（ＣＦ3ＣＦ2ＣＨ2ＯＣＯＣＨ＝ＣＨ2、フッ素含有率４４重量％）、Ｆ（ＣＦ2）4ＣＨ2ＣＨ2ＯＣＯＣＨ＝ＣＨ2（フッ素含有率５１重量％）、２，２，２−トリフルオロエチルアクリレート［ＣＦ3ＣＨ2ＯＣＯＣＨ＝ＣＨ2，フッ素含有率３７重量％］、２，２，３，３，３−ペンタフルオロプロピルアクリレート［ＣＦ3ＣＦ2ＣＨ2ＯＣＯＣＨ＝ＣＨ2，フッ素含有率４７重量％］、２−（パーフルオロブチル）エチルアクリレート［Ｆ（ＣＦ2）4ＣＨ2ＣＨ2ＯＣＯＣＨ＝ＣＨ2，フッ素含有率５４重量％］、３−（パーフルオロブチル）−２−ヒドロキシプロピルアクリレート［Ｆ（ＣＦ2）4ＣＨ2ＣＨ（ＯＨ）ＣＨ2ＯＣＯＣＨ＝ＣＨ2，フッ素含有率４９重量％］、２−（パーフルオロヘキシル）エチルアクリレート［Ｆ（ＣＦ2）6ＣＨ2ＣＨ2ＯＣＯＣＨ＝ＣＨ2，フッ素含有率５９重量％］、３−（パーフルオロヘキシル）−２−ヒドロキシプロピルアクリレート［Ｆ（ＣＦ2）6ＣＨ2ＣＨ（ＯＨ）ＣＨ2ＯＣＯＣＨ＝ＣＨ2，フッ素含有率５５重量％］、２−（パーフルオロオクチル）エチルアクリレート［Ｆ（ＣＦ2）8ＣＨ2ＣＨ2ＯＣＯＣＨ＝ＣＨ2，フッ素含有率６２重量％］、３−（パーフルオロオクチル）−２−ヒドロキシプロピルアクリレート［Ｆ（ＣＦ2）8ＣＨ2ＣＨ（ＯＨ）ＣＨ2ＯＣＯＣＨ＝ＣＨ2，フッ素含有率５９重量％］、２−（パーフルオロデシル）エチルアクリレート［Ｆ（ＣＦ2）10ＣＨ2ＣＨ2ＯＣＯＣＨ＝ＣＨ2，フッ素含有率６５重量％］、２−（パーフルオロ−３−メチルブチル）エチルアクリレート［（ＣＦ3）2ＣＦ（ＣＦ2）2ＣＨ2ＣＨ2ＯＣＯＣＨ＝ＣＨ2，フッ素含有率５７重量％］、３−（パーフルオロ−３−メチルブチル）−２−ヒドロキシプロピルアクリレート［（ＣＦ3）2ＣＦ（ＣＦ2）2ＣＨ2ＣＨ（ＯＨ）ＣＨ2ＯＣＯＣＨ＝ＣＨ2，フッ素含有率５２重量％］、２−（パーフルオロ−５−メチルヘキシル）エチルアクリレート［（ＣＦ3）2ＣＦ（ＣＦ2）4ＣＨ2ＣＨ2ＯＣＯＣＨ＝ＣＨ2，フッ素含有率６１重量％］、３−（パーフルオロ−５−メチルヘキシル）−２−ヒドロキシプロピルアクリレート［（ＣＦ3）2ＣＦ（ＣＦ2）4ＣＨ2ＣＨ（ＯＨ）ＣＨ2ＯＣＯＣＨ＝ＣＨ2，フッ素含有率５７重量％］、２−（パーフルオロ−７−メチルオクチル）エチルアクリレート［（ＣＦ3）2ＣＦ（ＣＦ2）6ＣＨ2ＣＨ2ＯＣＯＣＨ＝ＣＨ2，フッ素含有率６４重量］、３−（パーフルオロ−７−メチルオクチル）−２−ヒドロキシプロピルアクリレート［（ＣＦ3）2ＣＦ（ＣＦ2）6ＣＨ2ＣＨ（ＯＨ）ＣＨ2ＯＣＯＣＨ＝ＣＨ2，フッ素含有率６０重量％］、１Ｈ，１Ｈ，３Ｈ−テトラフルオロプロピルアクリレート［Ｈ（ＣＦ2）2ＣＨ2ＯＣＯＣＨ＝ＣＨ2，フッ素含有率４１重量％］、１Ｈ，１Ｈ，５Ｈ−オクタフルオロペンチルアクリレート［Ｈ（ＣＦ2）4ＣＨ2ＯＣＯＣＨ＝ＣＨ2，フッ素含有率５３重量％］、１Ｈ，１Ｈ，７Ｈ−ドデカフルオロヘプチルアクリレート［Ｈ（ＣＦ2）6���Ｈ2ＯＣＯＣ（ＣＨ3）＝ＣＨ2，フッ素含有率５９重量％］、１Ｈ，１Ｈ，９Ｈ−ヘキサデカフルオロノニルアクリレート［Ｈ（ＣＦ2）8ＣＨ2ＯＣＯＣＨ＝ＣＨ2，フッ素含有率６３重量％］、１Ｈ−１−（トリフルオロメチル）トリフルオロエチルアクリレート［（ＣＦ3）2ＣＨＯＣＯＣＨ＝ＣＨ2，フッ素含有率５１重量％］、１Ｈ，１Ｈ，３Ｈ−ヘキサフルオロブチルアクリレート［ＣＦ3ＣＨＦＣＦ2ＣＨ2ＯＣＯＣＨ＝ＣＨ2，フッ素含有率４８重量％］、２，２，２−トリフルオロエチルメタクリレート［ＣＦ3ＣＨ2ＯＣＯＣ（ＣＨ3）＝ＣＨ2，フッ素含有率３４重量％］、２，２，３，３，３−ペンタフルオロプロピルメタクリレート［ＣＦ3ＣＦ2ＣＨ2ＯＣＯＣ（ＣＨ3）＝ＣＨ2，フッ素含有率４４重量％］、２−（パーフルオロブチル）エチルメタクリレート［Ｆ（ＣＦ2）4ＣＨ2ＣＨ2ＯＣＯＣ（ＣＨ3）＝ＣＨ2，フッ素含有率５１重量％］、３−（パーフルオロブチル）−２−ヒドロキシプロピルメタクリレート［Ｆ（ＣＦ2）4ＣＨ2ＣＨ（ＯＨ）ＣＨ2ＯＣＯＣ（ＣＨ3）＝ＣＨ2，フッ素含有率４７重量％］、２−（パーフルオロヘキシル）エチルメタクリレート［Ｆ（ＣＦ2）6ＣＨ2ＣＨ2ＯＣＯＣ（ＣＨ3）＝ＣＨ2，フッ素含有率５７重量％］、３−（パーフルオロヘキシル）−２−ヒドロキシプロピルメタクリレート［Ｆ（ＣＦ2）6ＣＨ2ＣＨ（ＯＨ）ＣＨ2ＯＣＯＣ（ＣＨ3）＝ＣＨ2，フッ素含有率５３重量％］、２−（パーフルオロオクチル）エチルメタクリレート［Ｆ（ＣＦ2）8ＣＨ2ＣＨ2ＯＣＯＣ（ＣＨ3）＝ＣＨ2，フッ素含有率６１重量％］、３−パーフルオロオクチル−２−ヒドロキシプロピルメタクリレート［Ｆ（ＣＦ2）8ＣＨ2ＣＨ（ＯＨ）ＣＨ2ＯＣＯＣ（ＣＨ3）＝ＣＨ2，フッ素含有率５７重量％］、２−（パーフルオロデシル）エチルメタクリレート［Ｆ（ＣＦ2）10ＣＨ2ＣＨ2ＯＣＯＣ（ＣＨ3）＝ＣＨ2，フッ素含有率６３重量％］、２−（パーフルオロ−３−メチルブチル）エチルメタクリレート［（ＣＦ3）2ＣＦ（ＣＦ2）2ＣＨ2ＣＨ2ＯＣＯＣ（ＣＨ3）＝ＣＨ2，フッ素含有率５５重量％］、３−（パーフルオロ−３−メチルブチル）−２−ヒドロキシプロピルメタクリレート［（ＣＦ3）2ＣＦ（ＣＦ2）2ＣＨ2ＣＨ（ＯＨ）ＣＨ2ＯＣＯＣ（ＣＨ3）＝ＣＨ2，フッ素含有率５１重量％］、２−（パーフルオロ−５−メチルヘキシル）エチルメタクリレート［（ＣＦ3）2ＣＦ（ＣＦ2）4ＣＨ2ＣＨ2ＯＣＯＣ（ＣＨ3）＝ＣＨ2，フッ素含有率５９重量％］、３−（パーフルオロ−５−メチルヘキシル）−２−ヒドロキシプロピルメタクリレート［（ＣＦ3）2ＣＦ（ＣＦ2）4ＣＨ2ＣＨ（ＯＨ）ＣＨ2ＯＣＯＣ（ＣＨ3）＝ＣＨ2，フッ素含有率５６重量％］、２−（パーフルオロ−７−メチルオクチル）エチルメタクリレート［（ＣＦ3）2ＣＦ（ＣＦ2）6ＣＨ2ＣＨ2ＯＣＯＣ（ＣＨ3）＝ＣＨ2，フッ素含有率６２重量％］、３−（パーフルオロ−７−メチルオクチル）−２−ヒドロキシプロピルメタクリレート［（ＣＦ3）2ＣＦ（ＣＦ2）6ＣＨ2ＣＨ（ＯＨ）ＣＨ2ＯＣＯＣ（ＣＨ3）＝ＣＨ2，フッ素含有率５９重量％］、１Ｈ，１Ｈ，３Ｈ−テトラフルオロプロピルメタクリレート［Ｈ（ＣＦ2）2ＣＨ2ＯＣＯＣ（ＣＨ3）＝ＣＨ2，フッ素含有率５１重量％］、１Ｈ，１Ｈ，５Ｈ−オクタフルオロペンチルメタクリレート［Ｈ（ＣＦ2）4ＣＨ2��ＣＯＣ（ＣＨ3）＝ＣＨ2，フッ素含有率５１重量％］、１Ｈ，１Ｈ，７Ｈ−ドデカフルオロヘプチルメタクリレート［Ｈ（ＣＦ2）6ＣＨ2ＯＣＯＣ（ＣＨ3）＝ＣＨ2，フッ素含有率５７重量％］、１Ｈ，１Ｈ，９Ｈ−ヘキサデカフルオロノニルメタクリレート［Ｈ（ＣＦ2）8ＣＨ2ＯＣＯＣ（ＣＨ3）＝ＣＨ2，フッ素含有率６１重量％］、１Ｈ−１−（トリフルオロメチル）トリフルオロエチルメタクリレート［（ＣＦ3）2ＣＨＯＣＯＣ（ＣＨ3）＝ＣＨ2，フッ素含有率４８重量％］、１Ｈ，１Ｈ，３Ｈ−ヘキサフルオロブチルメタクリレート［ＣＦ3ＣＨＦＣＦ2ＣＨ2ＯＣＯＣ（ＣＨ3）＝ＣＨ2，フッ素含有率４６重量％］などを例示することができる。
【００６０】
上記の重合可能な炭素原子間二重結合を有するフッ素含有化合物は、モノマー、オリゴマー、または、モノマーとオリゴマーとの混合物であることが好ましい。オリゴマーとしては２〜２０量体が好ましい。
【００６１】
この重合可能な炭素原子間二重結合を有するフッ素含有化合物とブレンドされてもよい他種の重合可能な炭素原子間二重結合を有する化合物としては、特に限定されるものではないが、（メタ）アクリレートモノマー若しくはオリゴマー、または、モノマーとオリゴマーとの混合物が好適である。
【００６２】
この（メタ）アクリレートモノマーまたはオリゴマーとしては、例えば、ウレタン系（メタ）アクリレート、エポキシ系（メタ）アクリレート、エーテル系（メタ）アクリレート、エステル系（メタ）アクリレート、ポリカーボネート系（メタ）アクリレート等のモノマーまたはオリゴマー、また、シリコーン系の（メタ）アクリルのモノマーまたはオリゴマーなどを挙げることができる。
【００６３】
上記（メタ）アクリレートオリゴマーは、ポリエチレングリコール、ポリオキシプロピレングリコール、ポリテトラメチレンエーテルグリコール、ビスフェノールＡ型エポキシ樹脂、フェノールノボラック型エポキシ樹脂、多価アルコールとε−カプロラクトンの付加物等の化合物と、（メタ）アクリル酸との反応により、あるいはポリイソシアネート化合物および水酸基を有する（メタ）アクリレート化合物をウレタン化することにより合成することができる。
【００６４】
ウレタン系（メタ）アクリレートオリゴマーは、ポリオール、イソシアネート化合物と水酸基を有する（メタ）アクリレート化合物とをウレタン化することによって得られる。
【００６５】
また、エポキシ系（メタ）アクリレートオリゴマーの例としては、グリシジル基を有する化合物と（メタ）アクリル酸との反応生成物であればいずれでもよいが、中でもベンゼン環、ナフタレン環、スピロ環、ジシクロペンタジエン、トリシクロデカン等の環状構造を有し、かつ、グリシジル基を有する化合物と（メタ）アクリル酸の反応生成物が好ましい。
【００６６】
さらに、エーテル系（メタ）アクリレートオリゴマー、エステル系（メタ）アクリレートオリゴマーおよびポリカーボネート系（メタ）アクリレートオリゴマーは、各々に対応するポリオール（ポリエーテルポリオール、ポリエステルポリオールおよびポリカーボネートポリオール）と（メタ）アクリル酸との反応によって得ることができる。
【００６７】
また、珪素を含む紫外線硬化型樹脂または電子線硬化型樹脂を形成する原料としては、重合可能な炭素原子間二重結合を有する珪素含有化合物を含有することが好ましく、かかる重合可能な炭素原子間二重結合を有する珪素含有化合物のみからなるものとしてもよく、また、重合可能な炭素原子間二重結合を有する珪素含有化合物と他種の重合可能な炭素原子間二重結合を有する化合物とをブレンドした組成物よりなるものであってもよい。
【００６８】
重合可能な炭素原子間二重結合を有する珪素含有化合物としては、両末端反応性シリコーンオイル類、片末端反応性シリコーンオイル類、（メタ）アクリロキシアルキルシラン類が好適である。反応性シリコーンオイル類としては、末端に（メタ）アクリル基を導入したものが好ましい。
【００６９】
本発明に好適に用いられる珪素含有化合物の具体例を以下に示す。
下記の表１中に示す信越化学工業（株）製  両末端反応性シリコーンオイル（下記式（１）で示される官能基を有する）である。
2006184787.tif 000003
【００７０】
【表１】
2006184787.tif 000004
【００７１】
下記の表２中に示す信越化学工業（株）製  片末端反応性シリコーンオイル（下記式（２）で示される構造を有する）である。
2006184787.tif 000005
（上記式（２）中、Ｒ1はメチル基またはブチル基であり、Ｒ2は前記式（１）で示される官能基である）
【００７２】
【表２】
2006184787.tif 000006
【００７３】
下記の表３中に示す東レ・ダウコーニング・シリコーン（株）製  両末端メタクリレート変性シリコーンオイル（下記式（３）で示される構造を有する）である。
2006184787.tif 000007
【００７４】
【表３】
2006184787.tif 000008
【００７５】
下記の表４中に示す東レ・ダウコーニング・シリコーン（株）製  片末端メタクリレート変性シリコーンオイル（下記式（４）で示される構造を有する）である。
2006184787.tif 000009
【００７６】
【表４】
2006184787.tif 000010
【００７７】
下記の表５中に示す信越化学工業（株）製  （メタ）アクリロキシアルキルシラン類（順に、下記式（５）〜（１１）でそれぞれ示される構造を有する）である。
2006184787.tif 000011
2006184787.tif 000012
【００７８】
【表５】
2006184787.tif 000013
【００７９】
これらの珪素含有化合物は、１種を単独で用いてもよく、２種以上を混合して用いてもよく、他の珪素を含有しない炭素間二重結合を有する化合物と併用してもよい。
【００８０】
また、これらの重合可能な炭素間二重結合を有する珪素含有化合物および他の珪素を含有しない炭素間二重結合を有する化合物は、モノマー、オリゴマーまたはモノマーとオリゴマーとの混合物として好ましく用いられる。
【００８１】
この重合可能な炭素原子間二重結合を有する珪素含有化合物とブレンドされてもよい他種の重合可能な炭素原子間二重結合を有する化合物としては、特に限定されるものではないが、（メタ）アクリレートモノマー若しくはオリゴマー、または、モノマーとオリゴマーとの混合物が好適である。オリゴマーとしては、２〜２０量体が好ましい。
【００８２】
この（メタ）アクリレートモノマーまたはオリゴマーとしては、例えば、ウレタン系（メタ）アクリレート、エポキシ系（メタ）アクリレート、エーテル系（メタ）アクリレート、エステル系（メタ）アクリレート、ポリカーボネート系（メタ）アクリレート等、また、フッ素系の（メタ）アクリルのモノマーまたはオリゴマーなどを挙げることができる。
【００８３】
上記（メタ）アクリレートオリゴマーは、ポリエチレングリコール、ポリオキシプロピレングリコール、ポリテトラメチレンエーテルグリコール、ビスフェノールＡ型エポキシ樹脂、フェノールノボラック型エポキシ樹脂、多価アルコールとε−カプロラクトンの付加物等の化合物と、（メタ）アクリル酸との反応により、あるいはポリイソシアネート化合物および水酸基を有する（メタ）アクリレート化合物をウレタン化することにより合成することができる。
【００８４】
ウレタン系（メタ）アクリレートオリゴマーは、ポリオール、イソシアネート化合物と水酸基を有する（メタ）アクリレート化合物とをウレタン化することによって得ることができる。
【００８５】
エポキシ系（メタ）アクリレートオリゴマーの例としては、グリシジル基を有する化合物と（メタ）アクリル酸との反応生成物であればいずれでもよいが、中でもベンゼン環、ナフタレン環、スピロ環、ジシクロペンタジエン、トリシクロデカン等の環状構造を有し、かつ、グリシジル基を有する化合物と（メタ）アクリル酸の反応生成物が好ましい。
【００８６】
さらに、エーテル系（メタ）アクリレートオリゴマー、エステル系（メタ）アクリレートオリゴマーおよびポリカーボネート系（メタ）アクリレートオリゴマーは、各々に対応するポリオール（ポリエーテルポリオール、ポリエステルポリオールおよびポリカーボネートポリオール）と（メタ）アクリル酸との反応によって得ることができる。
【００８７】
前述したように、本発明において表面樹脂層１０２は体積抵抗率１０10Ω・ｃｍ以上、好適には１０10〜１０13Ω・ｃｍであって導電剤を含有しないが、中間樹脂層１０３には、体積抵抗率を１０8Ω・ｃｍ以下、好適には１０2〜１０8Ω・ｃｍの範囲内に調整するために、通常、導電剤を配合する。導電剤としては、導電性粉末やイオン導電性物質がある。
【００８８】
導電性粉末としては、ケッチェンブラックＥＣ，アセチレンブラック等の導電性カーボン、ＳＡＦ、ＩＳＡＦ、ＨＡＦ、ＦＥＦ、ＧＰＦ、ＳＲＦ、ＦＴ、ＭＴ等のゴム用カーボン、酸化処理等を施したカラ−（インク）用カーボン、熱分解カーボン、天然グラファイト、人造グラファイト、アンチモンドープの酸化錫、酸化チタン、酸化亜鉛、ニッケル、銅、銀、ゲルマニウム等の金属及び金属酸化物、ポリアニリン、ポリピロール、ポリアセチレン等の導電性ポリマー等が挙げられる。この中で、価格が安く、少量で導電性を制御し易いものは、カーボンブラックである。
【００８９】
また、イオン導電性物質としては、過塩素酸ナトリウム、過塩素酸リチウム、過塩素酸カルシウム、塩化リチウム等の無機イオン性導電物質、さらに変性脂肪族ジメチルアンモニウムエトサルフェート、ステアリルアンモニウムアセテート、ラウリルアンモニウムアセテート、オクタデシルトリメチルアンモニウム過塩素酸塩、テトラブチルアンモニウムほうふっ酸塩等の有機イオン性導電物質が挙げられる。これら導電剤は、２種類以上にて混合して用いることもでき、この場合、印加される電圧の変動や環境の変化に対しても安定して導電性を発現させることができる。
【００９０】
導電性粉末は、樹脂１００重量部に対して０.０１〜１０重量部、特には１〜１０重量部の範囲で好適に用いられる。また、イオン導電性物質は、樹脂１００重量部に対して０．００１〜５重量部、特には０．５〜３重量部の範囲で好適に用いられる。
但し、カーボン系導電剤を紫外線硬化型樹脂に含有する場合には、樹脂１００重量部に対し２０重量部以下、特には１０重量部以下、とりわけ５重量部以下であることが好適であり、２０重量部を超えると、カーボン系導電剤は紫外線を吸収しやすいことから、導電剤の量が多いほど紫外線が層の奥まで到達しにくくなり、そのため紫外線硬化反応の進行が十分進まなくなってしまうおそれがある。
【００９１】
ベルト基体１０１上に、上記紫外線硬化型樹脂または電子線硬化型樹脂を主成分とする中間樹脂層１０３を形成するに際しては、上記樹脂成分、導電剤、およびその他の添加剤を含有する塗工液をベルト基体１０１上に塗布して、それぞれ紫外線または電子線照射により硬化させる方法を好適に用いることができる。この塗工液は無溶剤で形成することが好ましく、あるいは、常温において揮発性の高い溶剤を溶媒として用いてもよい。このような方法を用いることで、熱や熱風を用いて乾燥、硬化させる場合に必要となるような乾燥のための大掛かりな設備やスペースなどを節減することができ、また、成膜のバラツキを抑制して、中間樹脂層１０３を高精度で形成することができる。
【００９２】
この塗工液を塗布する方法としては、塗工液中にベルト基体１０１を浸漬するディップ法や、スプレーコート法、ロールコート法などの中から、状況に応じて適宜選択して用いることができる。
【００９３】
紫外線を照射するための光源としては、通常使用される水銀灯、高圧水銀ランプ、超高圧水銀ランプ、メタルハライドランプ、キセノンランプ等のいずれも使用することができる。紫外線照射の条件は、紫外線硬化型樹脂の種類や塗布量に応じて適宜選択すればよいが、照度１００〜７００ｍＷ／ｃｍ2 、積算光量２００〜３０００ｍＪ／ｃｍ2程度が適切である。
【００９４】
中間樹脂層１０３の厚さとしては、特に制限されるものではないが、通常３〜３０μｍ、特には３〜２５μｍ、とりわけ５〜２０μｍ程度とすることが好ましい。厚さが薄すぎると中間樹脂層１０３の効果が得られず、一方、厚すぎると、塗膜強度が十分に保てず連続運転時に不具合が起こるため、いずれも好ましくない。
【００９５】
一方、表面樹脂層１０２を形成する場合においても、上記中間樹脂層１０３の場合と同様の方法を好適に用いることができるが、中間樹脂層１０３上に表面樹脂層１０２を、樹脂を溶剤にて希釈して塗工する方法で形成する場合には、表面樹脂層１０２に用いる樹脂として、中間樹脂層１０３を構成する樹脂に対する貧溶媒に可溶である樹脂を用いることが好ましい。この場合、二つの樹脂層を積層する際に、これら樹脂層の双方を高粘度の塗工液で形成すれば、互いに相溶することなく、良好な積層構造を得ることができる。また、溶剤などで希釈した塗工液を用いる場合にも、表面樹脂層１０２を構成する樹脂として、中間樹脂層１０３を構成する樹脂に対する貧溶媒に可溶な樹脂を選択することで、風乾、即ち常温での乾燥のみであっても、これら樹脂層が互いに混ざり合うことなく、良好な積層構造を得ることができる。 
【００９６】
表面樹脂層１０２に用いることが可能な、上記条件を満足しうる樹脂としては、アセトン，メチルエチルケトン，シクロヘキサノンなどのケトン系溶媒、トルエン，キシレンなどの芳香族炭化水素系溶媒、ヘキサンなどの脂肪族炭化水素系溶媒、シクロヘキサンなどの脂環族炭化水素系溶媒、酢酸エチルなどのエステル系溶媒、イソプロピルエーテル，テトラヒドロフランなどのエーテル系溶媒、ジメチルスルフォアミドなどのアミド系溶媒、クロロフォルム，ジクロロエタン等のハロゲン化炭化水素系溶媒などに溶解する樹脂を挙げることができる。
【００９７】
このような樹脂の例としては、ポリエステル樹脂，ポリエーテル樹脂，フッ素樹脂，エポキシ樹脂，アミノ樹脂，ポリアミド樹脂，アクリル樹脂，アクリルウレタン樹脂，ウレタン樹脂，アルキッド樹脂，フェノール樹脂，メラミン樹脂，尿素樹脂，シリコーン樹脂，ポリビニルブチラール樹脂等、および、それらのブレンド物などが挙げられる。これらの中でも、フッ素樹脂，ポリアミド樹脂，アクリルウレタン樹脂，アルキッド樹脂，フェノール樹脂，メラミン樹脂，シリコーン樹脂およびそれらのブレンド物が好ましく、特に、アルキッド樹脂，フェノール樹脂，メラミン樹脂およびそれらのブレンド物が、トナーの帯電能、トナーに対する非汚染性、他の部材との摩擦力低減、感光体に対する非汚染性などの点から好ましい。
【００９８】
表面樹脂層１０２を構成する樹脂としては、架橋化樹脂を用いることも好ましく、その架橋前の樹脂の良溶媒、例えば、メチルエチルケトン、トルエンなどで抽出した際の可溶部が、３０重量％以下、特には１０重量％以下であることが好ましい。可溶部が３０重量％を超えると比較的低分子量のものや未硬化成分が多く、耐久寿命の不足、感光体の汚染、トナーの汚染や凝集、被覆層の摩耗、摩擦係数の増大などの原因となり、好ましくない。なお、上記溶媒可溶部の量は下記式（１１）に従って算出することができる。
Ａ＝〔（Ｂ−Ｃ）／Ｂ〕×１００                                  （１１）
但し、Ａ〜Ｃはそれぞれ以下のとおりである。
Ａ：溶媒可溶部量（重量％）
Ｂ：溶媒抽出前重量
Ｃ：溶媒抽出後重量
【００９９】
上記架橋化樹脂とは、例えば、熱、触媒、空気（酸素）、湿気（水）、電子線などにより自己架橋しうる架橋性樹脂、あるいは架橋剤や他の架橋性樹脂との反応により架橋しうる架橋性樹脂を架橋化処理してなるものをいう。ここで、架橋性樹脂としては、例えば、水酸基，カルボキシル基，酸無水物基，アミノ基，イミノ基，イソシアネート基，メチロール基，アルコキシメチル基，アルデヒド基，メルカプト基，エポキシ基，不飽和基などの反応基（架橋性基）をもつ樹脂、具体的には、ポリエステル樹脂，ポリエーテル樹脂，フッ素樹脂，エポキシ樹脂，アミノ樹脂，ポリアミド樹脂，アクリル樹脂，アクリルウレタン樹脂，ウレタン樹脂，アルキッド樹脂，フェノール樹脂，メラミン樹脂，尿素樹脂，シリコーン樹脂，ポリビニルブチラール樹脂などが挙げられる。
【０１００】
これらは単独で用いてもよく、二種以上を組み合わせて用いてもよい。これらの中でも、フッ素樹脂，ポリアミド樹脂，アクリルウレタン樹脂，アルキッド樹脂，フェノール樹脂，メラミン樹脂，シリコーン樹脂およびそれらのブレンド物が好ましく、特には、アルキッド樹脂，フェノール樹脂，メラミン樹脂およびそれらのブレンド物が、トナーの帯電能，トナーに対する非汚染性，他の部材との摩擦力低減，感光体に対する非汚染性などの点から好ましい。
【０１０１】
また、上記触媒としては、例えば、過酸化物，アゾ化合物などのラジカル触媒，酸触媒，塩基性触媒，アルカリ触媒などが挙げられ、これらは、架橋性樹脂の種類に応じて適宜選択される。上記架橋剤としては、例えば、水酸基，カルボキシル基，酸無水物基，アミノ基，イミノ基，イソシアネート基，メチロール基，アルコキシメチル基，アルデヒド基，メルカプト基，エポキシ基，不飽和基などの反応基を１分子中に２個以上有する分子量１０００以下、好ましくは分子量５００以下程度の化合物、具体的には、ポリオール化合物，ポリイソシアネート化合物，ポリアルデヒド化合物，ポリアミン化合物，ポリエポキシ化合物などが挙げられ、これらは、架橋性樹脂の種類に応じて適宜選択される。
【０１０２】
表面樹脂層１０２の厚さとしては、特に制限されるものではないが、通常１〜２０μｍ、特には２〜１５μｍ、とりわけ３〜１０μｍ程度とすることが好ましい。厚さが薄すぎると、局所的な放電が起こり、画像に白横線が発生しやすくなるおそれがあり、一方、厚すぎると、抵抗値の著しい上昇を引き起し、画像不良などの問題を生ずるおそれがある。
【０１０３】
また、ベルト基体１０１上に設ける樹脂層の総厚としては、特に制限されるものではないが、通常４〜５０μｍ、特には５〜４０μｍ、とりわけ８〜３０μｍ程度とすることが好ましい。厚さが薄すぎると、長期使用時の摩擦により十分にベルト表面の帯電性能を確保することができなくなる場合があり、一方、厚すぎると、連続運転時における樹脂層の耐久性が悪化して、画像不良などの問題を生ずるおそれがある。
【０１０４】
本発明においては、ベルト基体１０１上に上記表面樹脂層１０２を設けた点のみが重要であり、ベルト基体１０１の構成については、特に制限されるものではない。ベルト基体１０１の基材樹脂としては、従来公知の材料のうちから適宜選択して用いることができ、具体的には例えば、熱可塑性ポリアミド（ＰＡ）、熱可塑性ポリアリレート（ＰＡＲ）、熱可塑性ポリアセタール（ＰＯＭ）、熱可塑性ポリエチレンナフタレート（ＰＥＮ）樹脂や熱可塑性ポリブチレンナフタレート（ＰＢＮ）樹脂等の熱可塑性ポリアルキレンナフタレート樹脂、熱可塑性ポリエチレンテレフタレート（ＰＥＴ）樹脂や熱可塑性ポリブチレンテレフタレート（ＰＢＴ）樹脂等の熱可塑性ポリアルキレンテレフタレート樹脂等を挙げることができる。また、これら樹脂のうちいずれか２種以上のポリマーアロイまたはポリマーブレンドや、これら樹脂のうちいずれか１種または２種以上と他の熱可塑性樹脂、特には熱可塑性エラストマーとのポリマーアロイまたはポリマーブレンドなどを用いてもよい。
【０１０５】
熱可塑性ポリアミドは、耐摩耗性の良好な材料として最も古くから使われている樹脂の一つであり、強度や耐衝撃性等にも優れており、市場で容易に入手することができる。ＰＡとしてはいくつか種類があるが、特に、ナイロン１２（以下、「ＰＡ１２」と称する）、例えば、東レ（株）製、商品名：リルサンＡＥＳＮ  Ｏ  ＴＬやダイセル・ヒュルス（株）製、商品名：ダイアミドＬ２１０１、ダイアミドＬ１９４０、宇部興産（株）製、商品名：３０２４Ｕなどを好適に用いることができる。ＰＡ１２は他のＰＡに比べ環境変動における寸法安定性に優れている。また、ＰＡ６も好適である。かかる熱可塑性ポリアミドをベルト基体１０１の基材樹脂として用いることで、抵抗のバラツキがなく、かつ、強度、特には屈曲耐久性に優れる導電性エンドレスベルトを得ることができる。尚、かかるＰＡ１２としては、好適には数平均分子量７０００〜１０００００、より好適には１３０００〜４００００の範囲内のものである。
【０１０６】
ＰＡと熱可塑性エラストマーとのポリマーアロイのうち好適なものとしては、ＰＡ１２と熱可塑性ポリエーテルとのブロック共重合アロイを挙げることができる。これにより、寸法安定性に加え、低温特性の向上にも優れた効果を得ることができる。かかるＰＡ１２と熱可塑性ポリエーテルとのポリマーアロイも市場で入手することができ、例えば、ダイセル・ヒュルス（株）製、商品名：ダイアミドＸ４４４２などを代表的に挙げることができる。
【０１０７】
また、ＰＡとのポリマーブレンドに好適に用いることのできる熱可塑性エラストマーとしては、ヤング率が９８０００Ｎ／ｃｍ2以下、好ましくは９８０〜４９０００Ｎ／ｃｍ2の重合体が知られ、ポリエステル系、ポリアミド系、ポリエーテル系、ポリオレフィン系、ポリウレタン系、スチレン系、アクリル系、ポリジエン系等のエラストマーを使用することができる。かかる熱可塑性エラストマーをブレンドすることにより、耐折回数が増加し、クラックに対する耐久性を高めることができる。ＰＡ１２と熱可塑性エラストマーとのポリマーブレンドも市場で入手可能であり、例えば、ダイセル・ヒュルス（株）製、商品名：ダイアミドＥ１９４７が挙げられる。
【０１０８】
尚、本発明におけるＰＡと熱可塑性エラストマーとのポリマーアロイおよびポリマーブレンドにおける配合比としては、ＰＡがＰＡ１２である場合には、好適には、ＰＡ１２を１００重量部に対し熱可塑性エラストマー１００重量部以下である。
【０１０９】
熱可塑性ポリアリレートは、耐衝撃性および寸法安定性に優れ、かつ、弾性回復特性が良好なエンプラであり、市場で容易に入手することができ、例えば、ユニチカ（株）製のＵ−１００などを代表的に挙げることができる。かかるＰＡＲを導電性エンドレスベルトの基材とすることで、抵抗のバラツキがなく、強度、特には屈曲耐久性と耐クリープ性に優れ、かつ、高い寸法精度を有する導電性エンドレスベルトが得られる。
【０１１０】
ＰＡＲのポリマーアロイまたはポリマーブレンドのうち好適なものとしては、熱可塑性ポリカーボネート（ＰＣ）または熱可塑性ポリエチレンテレフタレート（ＰＥＴ）とのポリマーアロイを挙げることができる。かかるＰＡＲと熱可塑性樹脂とのポリマーアロイおよびポリマーブレンドも市場で入手することが可能であり、例えば、ＰＣとのアロイとしてのユニチカ（株）製のＰ−３００１、ＰＥＴとのアロイとしてのユニチカ（株）製のＵ−８０００などを代表的に挙げることができる。
【０１１１】
熱可塑性ポリアセタールは、ホモポリマーであってもコポリマーであってもよいが、熱安定性の面からはコポリマーが好ましい。ＰＯＭは、強度、耐摩耗性、寸法安定性、成形性などのバランスがとれていることから、プラスチック歯車などに多く使用されているエンプラであり、市場で容易に入手することができ、例えば、旭化成（株）製、商品名：テナック２０１０、ポリプラスチックス（株）製、商品名：ジュラコンＭ２５−３４などを代表的に挙げることができる。かかるＰＯＭを導電性エンドレスベルトの基材に用いることで、抵抗のバラツキがなく、強度、特には屈曲耐久性と耐クリープ性に優れ、かつ、高い寸法精度を有する導電性エンドレスベルトが得られる。
【０１１２】
ＰＯＭのポリマーアロイのうち好適なものとしては、熱可塑性ポリウレタンとのポリマーアロイを挙げることができ、これにより、前記特性に加えて耐衝撃性にも優れた効果を奏する。ＰＯＭと熱可塑性ポリウレタンとのポリマーアロイも市場で入手することができ、例えば、旭化成（株）製、商品名：テナック４０１２などを代表的に挙げることができる。
【０１１３】
また、ＰＯＭとのポリマーブレンドに好適に用いることができる熱可塑性エラストマーとしては、前述のＰＡの場合と同様のものを挙げることができる。この場合にも、かかる熱可塑性エラストマーとのブレンドの効果により、耐折回数が増加し、クラックに対する耐久性を高めることができる。
【０１１４】
熱可塑性ポリアルキレンナフタレート樹脂は、耐衝撃性、寸法安定性および耐侯性に優れ、かつ、弾性回復特性が良好なエンプラであり、市場で容易に入手することができる。具体的には、例えば、熱可塑性ポリエチレンナフタレート（ＰＥＮ）樹脂や熱可塑性ポリブチレンナフタレート（ＰＢＮ）樹脂等を挙げることができ、好適には、熱可塑性ＰＢＮ樹脂を用いる。
【０１１５】
また、熱可塑性ポリアルキレンテレフタレート樹脂としては、具体的には例えば、熱可塑性ポリエチレンテレフタレート（ＰＥＴ）樹脂や熱可塑性ポリブチレンテレフタレート（ＰＢＴ）樹脂を挙げることができ、好適には、熱可塑性ＰＥＴ樹脂を用いる。熱可塑性ＰＥＴ樹脂は、耐熱性や耐光性、耐摩耗性等に優れるという特長を有する。
【０１１６】
ベルト基体１０１中には、導電剤を添加して導電性の調整を行う。かかる導電剤としては、中間樹脂層１０３について前掲したものを適宜用いることができ、特に制限されるものではない。また、その添加量は、基材樹脂１００重量部に対して好ましくは０．０１〜３０重量部、より好ましくは０．１〜２０重量部程度である。本発明においては、ベルト全体の導電性の調整は主としてベルト基体１０１に添加する導電剤により行い、前記中間樹脂層１０３には、補助的に導電性を調整する目的で導電剤の添加を行う。
【０１１７】
ベルト基体１０１中には、本発明の効果を損なわない範囲で、上述の成分に加えて他の機能性成分を適宜添加することも可能であり、例えば、各種充填材、カップリング剤、酸化防止剤、滑剤、表面処理剤、顔料、紫外線吸収剤、帯電防止剤、分散剤、中和剤、発泡剤、架橋剤等を適宜配合することができる。さらに、着色剤を添加して着色を施してもよい。
【０１１８】
本発明の導電性エンドレスベルトの厚さは、転写搬送ベルトまたは中間転写部材等の形態に応じて適宜選定されるものであるが、好ましくは、ベルト基体１０１および樹脂層１０２との総厚で５０〜２００μｍの範囲内である。また、その表面粗さとしては、好適には、ＪＩＳ１０点平均粗さＲｚで１０μｍ以下、特に６μｍ以下、更には３μｍ以下とする。さらに、体積抵抗率としては、前述のように、樹脂層１０２および／またはベルト基体１０１中に適宜導電剤を添加することにより、１０2Ωｃｍ〜１０13Ωｃｍの範囲内程度に調整することが好ましい。
【０１１９】
また、本発明の導電性エンドレスベルトには、図１に一点鎖線で示すように、図２の画像形成装置における駆動ローラ９または図３の駆動ローラ３０などの駆動部材と接触する側の面に、該駆動部材に形成した嵌合部（図示せず）と嵌合する嵌合部を形成してもよく、本発明の導電性エンドレスベルトは、このような嵌合部を設け、これを駆動部材に設けた嵌合部（図示せず）と嵌合させて走行させることにより、導電性エンドレスベルトの幅方向のずれを防止することができる。
【０１２０】
この場合、前記嵌合部は、特に制限されるものではないが、図１に示すように、ベルトの周方向（回転方向）に沿って連続する凸条とし、これを駆動ローラ等の駆動部材の周面に周方向に沿って形成した溝に嵌合させるようにすることが好ましい。
【０１２１】
なお、図１（ａ）では、１本の連続する凸条を嵌合部として設けた例を示したが、この嵌合部は多数の凸部をベルトの周方向（回転方向）に沿って一列に並べて突設してもよく、また嵌合部を２本以上設けたり（図１（ｂ））、ベルトの幅方向中央部に設けてもよい。更に、嵌合部として図１に示した凸条ではなく、ベルトの周方向（回転方向）に沿った溝を設け、これを前記駆動ローラ等の駆動部材の周面に周方向に沿って形成した凸条と嵌合させるようにしてもよい。
【０１２２】
また、本発明の導電性エンドレスベルトを用いた本発明の画像形成装置としては、図２に示すタンデム方式のものや図３に示す中間転写方式のもの、または、図４に示すタンデム中間転写方式のものを例示することができるが、これらには限定されない。尚、図３の装置の場合、本発明の中間転写部材２０を回転させる駆動ローラまたは駆動ギアには適宜電源６１から電圧を印加することができ、この場合の電圧は直流のみの印加または直流に交流を重量する印加など、印加条件は適時選択することができる。
【０１２３】
さらに、本発明の導電性エンドレスベルトの製造方法は、ベルト基体１０１上に、中間樹脂層塗工液および表面樹脂層塗工液を順次塗工して中間樹脂層１０３および表面樹脂層１０２を形成するに当たり、表面樹脂層塗工液を、中間樹脂層１０３を構成する樹脂に対する貧溶媒を用いて作製する点に特徴を有する。これにより、前述したように、これら両樹脂層が互いに混ざり合うことがなく、良好な積層構造が形成される。本発明の製造方法においては、上記樹脂層１０２の形成工程以外の工程については特に制限されるものではなく、例えば、ベルト基体１０１については、二軸混練機により基材樹脂と導電剤等の機能性成分とからなる樹脂組成物を混練し、得られた混練物を環状ダイスを使って押出し成形することにより製造することができる。または、静電塗装等の粉体塗装法、ディップ法または遠心注型法も好適に採用することができる。
【実施例】
【０１２４】
以下、実施例を用いて本発明を具体的に説明するが、本発明は下記実施例に制限されるものではない。
実施例１〜１０および比較例１〜３
下記の表６〜８中に夫々示す配合にて、各実施例および比較例の導電性エンドレスベルトを作製した。具体的には、まず、各表中に示すベルト基体の各配合成分を二軸混練機により溶融混練して、得られた混練物を環状ダイスを用いて押出し成形することにより、内径２２０ｍｍ、厚さ１００μｍ、幅２５０ｍｍの寸法を有するベルト基体１０１を作製した。その後、このベルト基体１０１上に、各表中に示す配合材料を用いて作製した中間樹脂層１０３および／または表面樹脂層１０２の塗工液を、同表中に示す形成方法および膜厚にて順次塗工した。ここで、硬化方法として熱硬化を用いた場合には、熱硬化条件９５℃、１ｈとし、ＵＶの場合には、ウシオ電機（株）製  ユニキュアＵＶＨ−０２５２Ｃ装置を用いて、照度４００ｍＷ、積算光量１０００ｍＪ／ｃｍ2の条件で、また、電子線の場合は、ウシオ電機（株）製  Ｍｉｎ−ＥＢ装置を用いて、加圧電圧３０ｋＶ、管電流３００μＡ、照射距離１００ｍｍ、窒素雰囲気７６０ｍｍＴｏｒｒ、照射時間１分の条件で、夫々塗工後のベルトを回転させながら、照射を行い、各層の塗膜を硬化させた。以上のようにして、導電性エンドレスベルト１００を得た。なお、比較例１、２については、中間樹脂層１０３および表面樹脂層１０２のいずれも設けなかった。
【０１２５】
【表６】
2006184787.tif 000014
＊１）ＰＡ１２：宇部興産（株）製、商品名  ３０２４Ｕ
＊２）ＰＢＮ：帝人化成（株）製、商品名  ＴＱＢ−ＯＴ
＊３）ＰＥＴ：ユニチカ（株）製、商品名  ＳＡ−１２０６  
＊４）カーボンブラック：電気化学工業（株）製、型番  電化ブラック
＊５）ベース樹脂：
（１）ウレタンアクリレートオリゴマー、共栄社化学（株）製、型番  ＵＦ８００１
（２）ウレタンアクリレートオリゴマー、共栄社化学（株）製、型番  ＵＶ３２００
＊６）反応性希釈剤：
（１）メトキシトリエチレングリコールアクリレート、共栄社化学（株）製、型番  ＭＴＧ−Ａ
（２）１，９ノナンジオールジメタクリレート、共栄社化学（株）製、型番  １，９ＮＤ−Ａ
（３）イソアミルアクリレート
（４）２−（パーフルオロオクチル）エチルアクリレート
（５）γ−メタクリロキシプロピルトリメトキシシラン
＊７）重合開始剤：
（１）アシルフォスフィンオキサイド、チバスペシャリティケミカルズ社製、型番  ＩＲＧＡＣＵＲＥ８１９（最大吸収波長：４３０ｎｍ）  
（２）α−ヒドロキシアセトフェノン、チバスペシャリティケミカルズ社製、型番  ＩＲＧＡＣＵＲＥ１８４（最大吸収波長：３００ｎｍ）  
＊８）熱硬化性樹脂： 
（１）ポリエステルウレタン、東洋紡（株）製、型番  ＵＲ８７００
（２）イソシアヌレート変性ＨＤＩ、日本ポリウレタン（株）製、商品名  コロネートＨＸ
＊９）導電剤：
（１）カーボンブラック、商品名  ケッチェンＥＣ
（２）カーボンブラック、電気化学工業（株）製、商品名  電化ブラック
【０１２６】
【表７】
2006184787.tif 000015
【０１２７】
【表８】
2006184787.tif 000016
【０１２８】
上記実施例１〜１０および比較例１〜３で得られた導電性エンドレスベルトにつき、以下の手順に従い各測定を行った。
＜体積固有抵抗率の測定＞
温度２３℃、相対湿度５０％にて、測定装置として、アドバンテスト（ＡＤＶＡＮＴＥＳＴ）社製の、抵抗計Ｒ８３４０ＡにサンプルチャンバーＲ１２７０４Ａを接続したものを用いて、測定電圧１００Ｖにおけるベルトの体積固有抵抗率を測定した。また、各樹脂層の体積抵抗は、塗工液を銅板上に塗布して、塗膜を硬化させた後、銅板と測定電極との間の抵抗を測定することにより求めた。
【０１２９】
＜抵抗のバラツキ＞
各実施例および比較例の導電性エンドレスベルトと金属製のドラムとを５００ｇ荷重で圧接させ、回転させた状態で、ベルトとドラムとの間に１００Ｖを印加し、ベルト１周内における最大抵抗と最小抵抗との差を求めて、抵抗のバラツキとした。
【０１３０】
＜画像特性＞
各ベルトを図２に示した転写搬送ベルトを用いたタンデム方式の画像形成装置に装着し、初期および１０万枚印刷後の各画像特性を評価した。
これらの各評価結果を下記の表９〜１１中に示す。
【０１３１】
【表９】
2006184787.tif 000017
【０１３２】
【表１０】
2006184787.tif 000018
【０１３３】
【表１１】
2006184787.tif 000019
【図面の簡単な説明】
【０１３４】
【図１】本発明の一実施の形態に係る導電性エンドレスベルトの幅方向断面図である。
【図２】本発明の画像形成装置の一例としての転写搬送ベルトを用いたタンデム方式の画像形成装置を示す概略図である。
【図３】本発明の画像形成装置の他の例としての中間転写部材を用いた中間転写装置を示す概略図である。
【図４】本発明の画像形成装置の他の例としてのタンデム中間転写部材を用いたタンデム中間転写装置を示す概略図である。
【符号の説明】
【０１３５】
１、１１、５２ａ〜５２ｄ  感光体ドラム
２、７  帯電ロール
３  現像ロール
４  現像ブレード
５  トナー供給ロール
６  クリーニングブレード
８  除電ロール
９、３０、５５  駆動ローラ（駆動部材）
１０  転写搬送ベルト
１２  一次帯電器
１３  画像露光
１４、３５  クリーニング装置
１９  給紙カセット
２０  中間転写部材
２５  転写ローラ
２６、５３  記録媒体
２９、６１  電源
４１、４２、４３、４４  現像器
５０  タンデム中間転写部材
５４ａ〜５４ｄ  第１現像部〜第４現像部
５６  記録媒体送りローラ
５７  記録媒体送り装置
５８  定着装置
５９  電源装置（電圧印加手段）
【図１】
2006184787.tif 000020
【図２】
2006184787.tif 000021
【図３】
2006184787.tif 000022
【図４】
2006184787.tif 000023